КОМПОЗИТНЫЕ ПОРОШКИ ИЗ СУЛЬФОНИРОВАННОГО СЛОЖНОГО ПОЛИЭФИРА И СЕРЕБРЯНЫХ НАНОЧАСТИЦ, ПОКРЫТЫЕ ПОЛИМЕРОМ НА ОСНОВЕ СТИРОЛА, И СПОСОБЫ ИХ ПОЛУЧЕНИЯ

1. Композитный порошок для применения в селективном лазерном спекании, содержащий:
ядро частицы, содержащее:
матрицу из сульфонированного сложного полиэфира; и
множество серебряных наночастиц, диспергированных в матрице;
и
полимер оболочки, расположенный вокруг ядра частицы;
при этом наночастицы серебра присутствуют в композитном порошке в количестве от примерно 0,5 ppm до примерно 50000 ppm; и при этом композитный порошок дополнительно имеет размер частиц от примерно 10 мкм до примерно 300 мкм.
2. Композитный порошок по п. 1, отличающийся тем, что сульфонированный сложный полиэфир имеет температуру стеклования (Tg) от примерно 45°С до примерно 95°С.
3. Композитный порошок по п. 1, отличающийся тем, что матрица из сульфонированного сложного полиэфира содержит разветвленный полимер.
4. Композитный порошок по п. 1, отличающийся тем, что матрица из сульфонированного сложного полиэфира содержит линейный полимер.
5. Способ получения композитного порошка, включающий:
нагревание сульфонированной сложной полиэфирной смолы в растворителе, не содержащем органических соединений;
добавление раствора ионов серебра (I) к нагретой в воде смоле с получением смеси;
добавление к смеси раствора восстанавливающего агента с получением эмульсии частиц, содержащих матрицу из сульфонированного сложного полиэфира и множество наночастиц серебра, расположенных в матрице из сульфонированного сложного полиэфира;
добавление стирольного мономера и инициатора к эмульсии частиц ядра с получением полимера оболочки, расположенного вокруг частиц ядра, с получением композитной структуры;
агрегацию эмульсии композитных частиц с получением агрегированных частиц;
коалесценцию агрегированных частиц с получением коалесцированных частиц; и
промывание коалесцированных частиц с получением композитного порошка.
6. Способ по п. 5, отличающийся тем, что нагревание сульфонированной сложной полиэфирной смолы проводят при температуре от примерно 65°С до примерно 90°С.
7. Способ по п. 5, отличающийся тем, что агрегацию проводят при температуре от примерно 30°С до примерно 80°С.
8. Способ по п. 5, отличающийся тем, что коалесценцию проводят при температуре от примерно 30°С до примерно 95 °С.
9. Изделие, содержащее:
композитный порошок, содержащий:
ядро частицы, содержащее:
матрицу из сульфонированного сложного полиэфира; и
множество серебряных наночастиц, диспергированных в матрице;
и
полимер оболочки, расположенный вокруг ядра частицы;
при этом наночастицы серебра присутствуют в композитном порошке в количестве от примерно 0,5 ppm до примерно 50000 ppm; и при этом композитный порошок дополнительно имеет размер частиц от примерно 10 мкм до примерно 300 мкм.
10. Изделие по п. 9, отличающееся тем, что указанное изделие выбрано из группы, состоящей из биохимического сенсора, оптического датчика, противомикробного изделия, текстильного изделия, косметического продукта, электронной детали, волокна и криогенного сверхпроводящего материала.